【手続補正書】
【提出日】平成24年4月6日(2012.4.6)
【手続補正１】
【補正対象書類名】特許請求の範囲
【補正対象項目名】全文
【補正方法】変更
【補正の内容】
【特許請求の範囲】
【請求項１】
仕上げ処理された表面を補修するか又は仕上げ未処理の表面を調整するための表面処理組成物であって、該組成物は、目止め剤及び顆粒状乾燥塗料を含む、表面処理組成物。
【請求項２】
顆粒状乾燥塗料が混合アルキド／アクリル顆粒状乾燥塗料を含む、請求項１に記載の表面処理組成物。
【請求項３】
混合アルキド／アクリル系顆粒状乾燥塗料が以下の工程：
ａ．液体アルキド塗料と顆粒状乾燥アクリル系塗料と配合し湿式ペーストを形成する工程；
ｂ．湿式ペーストを乾燥し、乾燥ペーストを形成する工程；そして
ｃ．乾燥ペーストを粉砕し、混合アルキド／アクリル系顆粒状乾燥塗料を形成する工程、を含む工程の生成物である、請求項２に記載の表面処理組成物。
【請求項４】
前記顆粒状乾燥アクリル系塗料対アルキド塗料の体積比が、約３：１である、請求項２に記載の表面処理組成物。
【請求項５】
前記顆粒状乾燥塗料が、以下の工程：
ａ．乾燥塗料を得る工程；そして
ｂ．乾燥塗料を粉砕し、顆粒状乾燥塗料を形成する工程、
を含む方法の生成物である、請求項１に記載の表面処理組成物。
【請求項６】
前記表面処理組成物が本質的に目止め剤及び顆粒状乾燥塗料からなる、請求項１乃至５の何れかの表面処理組成物。
【請求項７】
前記顆粒状乾燥塗料対目止め剤の容量比は、約４０乃至８０％、約５０乃至７０％、約５５乃至６５％および約６０％からなる群から選択される、請求項１乃至６の何れかの表面処理組成物。
【請求項８】
前記顆粒状乾燥塗料の約９０％が約２．０ｍｍ、約０．１８乃至２．０ｍｍ、及び約０．
１７乃至０．７ｍｍからなる群から選択される粒径を有する、請求項１乃至７の何れかの表面処理組成物。
【請求項９】
前記目止め剤が、水系アクリル系目止め剤を含む、請求項１乃至８の何れかの表面処理組成物。
【請求項１０】
ａ．質量にもとづき、約２０乃至３０％の石灰石、約５乃至１０％の酸化チタン、約０．１乃至１．０％の石英、約１乃至５％のテキサノール、約５乃至１０％のスチレンコポリマー、約０．０１乃至０．１０％のホルムアルデヒド、約４０乃至５０％の水、及び約５乃至１０％のスチレンアクリルコポリマーを含む目止め剤；そして
ｂ．以下の工程からなる工程の生成物を含む混合アルキド／アクリル顆粒状乾燥塗料：
ｉ．液体アクリル塗料を得、塗料を約５００°Ｆの昇温させた温度へさらし、乾燥塗料を形成し、そして、その乾燥塗料を粉砕して、顆粒状乾燥アクリル塗料を形成する工程；
ｉｉ．１質量部の液体アルキド塗料と、３質量部の顆粒状乾燥アクリル塗料を配合し、湿式ペーストを形成させる工程；
ｉｉｉ．湿式ペーストを乾燥させ、乾燥ペーストを形成する工程；そして
ｉｖ．乾燥ペーストを粉砕し、混合アルキド／アクリル顆粒状乾燥塗料を形成する工程；を含む組成物であって、
ｃ．該表面処理組成物は容量に基づき約２５％の目止め剤を含む、
請求項２に記載の表面処理組成物。
【請求項１１】
ａ．質量にもとづき、約２０乃至３０％の石灰石、約５乃至１０％の酸化チタン、約０．１乃至１．０％の石英、約１乃至５％のテキサノール、約５乃至１０％のスチレンコポリマー、約０．０１乃至０．１０％のホルムアルデヒド、約４０乃至５０％の水、及び約５乃至１０％のスチレンアクリルコポリマーを含む目止め剤；そして
ｂ．以下の工程からなる工程の生成物を含む顆粒状乾燥塗料：
ｉ．液体アクリル塗料を得、塗料を約５００°Ｆの昇温させた温度へさらし、乾燥塗料を形成し、そして、その乾燥塗料を粉砕して、顆粒状乾燥アクリル塗料を形成する工程；そして
ｉｉ．液体アクリル塗料を得、塗料に送風し、乾燥塗料を形成し、そしてその乾燥塗料を粉砕し顆粒状乾燥塗料を形成する工程；
を含む組成物であって、該表面処理組成物は容量に基づき約２５％の目止め剤を含む、
請求項１に記載の表面処理組成物。
【請求項１２】
以下の工程：
ａ．請求項１乃至１１の何れかの表面処理組成物を表面の部分に適用する工程；
ｂ．表面処理組成物を乾燥させる工程；そして
ｃ．表面の部分の一部を仕上げ処理する工程；
を含む、表面へ表面処理組成物を適用する方法。
【請求項１３】
前記組成物が適用される表面の部分が、補修されるべき欠損を含む部分である、請求項１２記載の方法。
【請求項１４】
前記表面が、適用の後及び仕上げ処理に先立ち、下塗りされない、請求項１２又は１３に記載の方法。
【請求項１５】
仕上げ処理された表面が光沢を示さない、請求項１２乃至１４の何れかの方法。
【手続補正２】
【補正対象書類名】明細書
【補正対象項目名】００１１
【補正方法】変更
【補正の内容】
【００１１】
本組成物及び方法の対象
本組成物及び方法のいくつかの態様の対象は、迅速に廃棄することが必要でない有用な表面処理処理組成物へ塗料を配合することにより不必要又は使用された塗料の廃棄の困難性の問題を解決することにある。
本組成物及び方法のいくつかの態様の対象は、仕上げ処理された表面の補修及び仕上げ未処理の表面を調整するための表面処理組成物を提供することにある。
本組成物及び方法のいくつかの態様の対象は、表面処理組成物が仕上げ処理され及び仕上げ未処理の表面の両方を含む表面へ適用された場合に明白な際立った特徴（光沢のような、しかしこれに限定されない）の存在を（従来の表面処理組成物と比較して）除去又は減少させることにある。
本組成物及び方法のいくつかの態様の対象は、補修された表面が、組成物が適用された場所を示す際立った特徴が（その他の表面処理組成物と比較して）示さないか又は減少を示すか、又は、仕上げ未処理の表面が仕上げ処理された後に組成物が適用された場所を示す際立った特徴を（その他の表面処理組成物と比較して）示さないか又は減少を示す、表面処理組成物を提供することにある。
本組成物及び方法のいくつかの態様の対象は、補修又は仕上げ処理される前に下塗りを必要としない表面処理組成物を提供することにより、仕上げ処理された表面の補修又は仕上げ未処理の表面を調整することを必要とする労力の問題を解決することにある。
その他の対象が提供され、そして、従来技術における問題は、当業者に理解されるような、本開示の方法及び組成物の態様により解決される。
すなわち本発明は以下［１］〜［１５］に関するものである。
［１］仕上げ処理された表面を補修するか又は仕上げ未処理の表面を調整するための表面処理組成物であって、該組成物は、目止め剤及び顆粒状乾燥塗料を含む、表面処理組成物。
［２］顆粒状乾燥塗料が混合アルキド／アクリル顆粒状乾燥塗料を含む、［１］に記載の表面処理組成物。
［３］混合アルキド／アクリル系顆粒状乾燥塗料が以下の工程：
ａ．液体アルキド塗料と顆粒状乾燥アクリル系塗料と配合し湿式ペーストを形成する工程；
ｂ．湿式ペーストを乾燥し、乾燥ペーストを形成する工程；そして
ｃ．乾燥ペーストを粉砕し、混合アルキド／アクリル系顆粒状乾燥塗料を形成する工程、を含む工程の生成物である、［２］に記載の表面処理組成物。
［４］前記顆粒状乾燥アクリル系塗料対アルキド塗料の体積比が、約３：１である、［２］に記載の表面処理組成物。
［５］前記顆粒状乾燥塗料が、以下の工程：
ａ．乾燥塗料を得る工程；そして
ｂ．乾燥塗料を粉砕し、顆粒状乾燥塗料を形成する工程、
を含む方法の生成物である、［１］に記載の表面処理組成物。
［６］前記表面処理組成物が本質的に目止め剤及び顆粒状乾燥塗料からなる、［１］乃至［５］の何れかの表面処理組成物。
［７］前記顆粒状乾燥塗料対目止め剤の容量比は、約４０乃至８０％、約５０乃至７０％、約５５乃至６５％および約６０％からなる群から選択される、［１］乃至［６］の何れかの表面処理組成物。
［８］前記顆粒状乾燥塗料の約９０％が約２．０ｍｍ、約０．１８乃至２．０ｍｍ、及び約０．１７乃至０．７ｍｍからなる群から選択される粒径を有する、［１］乃至［７］の何れかの表面処理組成物。
［９］前記目止め剤が、水系アクリル系目止め剤を含む、［１］乃至［８］の何れかの表面処理組成物。
［１０］ａ．質量にもとづき、約２０乃至３０％の石灰石、約５乃至１０％の酸化チタン、約０．１乃至１．０％の石英、約１乃至５％のテキサノール、約５乃至１０％のスチレンコポリマー、約０．０１乃至０．１０％のホルムアルデヒド、約４０乃至５０％の水、及び約５乃至１０％のスチレンアクリルコポリマーを含む目止め剤；そして
ｂ．以下の工程からなる工程の生成物を含む混合アルキド／アクリル顆粒状乾燥塗料：
ｉ．液体アクリル塗料を得、塗料を約５００°Ｆの昇温させた温度へさらし、乾燥塗料を形成し、そして、その乾燥塗料を粉砕して、顆粒状乾燥アクリル塗料を形成する工程；
ｉｉ．１質量部の液体アルキド塗料と、３質量部の顆粒状乾燥アクリル塗料を配合し、湿式ペーストを形成させる工程；
ｉｉｉ．湿式ペーストを乾燥させ、乾燥ペーストを形成する工程；そして
ｉｖ．乾燥ペーストを粉砕し、混合アルキド／アクリル顆粒状乾燥塗料を形成する工程；を含む組成物であって、
ｃ．該表面処理組成物は容量に基づき約２５％の目止め剤を含む、
［２］に記載の表面処理組成物。
［１１］ａ．質量にもとづき、約２０乃至３０％の石灰石、約５乃至１０％の酸化チタン、約０．１乃至１．０％の石英、約１乃至５％のテキサノール、約５乃至１０％のスチレンコポリマー、約０．０１乃至０．１０％のホルムアルデヒド、約４０乃至５０％の水、及び約５乃至１０％のスチレンアクリルコポリマーを含む目止め剤；そして
ｂ．以下の工程からなる工程の生成物を含む顆粒状乾燥塗料：
ｉ．液体アクリル塗料を得、塗料を約５００°Ｆの昇温させた温度へさらし、乾燥塗料を形成し、そして、その乾燥塗料を粉砕して、顆粒状乾燥アクリル塗料を形成する工程；そして
ｉｉ．液体アクリル塗料を得、塗料に送風し、乾燥塗料を形成し、そしてその乾燥塗料を粉砕し顆粒状乾燥塗料を形成する工程；
を含む組成物であって、該表面処理組成物は容量に基づき約２５％の目止め剤を含む、
［１］に記載の表面処理組成物。
［１２］以下の工程：
ａ．［１］乃至［１１］の何れかの表面処理組成物を表面の部分に適用する工程；
ｂ．表面処理組成物を乾燥させる工程；そして
ｃ．表面の部分の一部を仕上げ処理する工程；
を含む、表面へ表面処理組成物を適用する方法。
［１３］前記組成物が適用される表面の部分が、補修されるべき欠損を含む部分である、［１２］記載の方法。
［１４］前記表面が、適用の後及び仕上げ処理に先立ち、下塗りされない、［１２］又は［１３］に記載の方法。
［１５］仕上げ処理された表面が光沢を示さない、［１２］乃至［１４］の何れかの方法。